(57)【要約】【課題】意匠性の高い壁紙でありながら、チョークで直接筆記及び消去ができる黒板として機能する壁紙を提供する。【解決手段】チョークによる筆記用の壁紙ＷＰでは、壁面に貼着するための裏打層１と、ここに積層された熱可塑性樹脂からなる合成樹脂層２と、ここに積層された防汚層３とを備え、表面に多数の球面状の凸部であるチョーク掻き取り部７と、該チョーク掻き取り部７間に形成された凹部であるチョーク保持部８とから形成された凹凸面を備え、チョーク掻き取り部７の最大高さが１６０μｍであるため、チョークによる筆記性、消去性、耐摩耗性に優れる。【選択図】図１
2017186690.tif 000002
【特許請求の範囲】
【請求項１】
壁面に貼着するための裏打層と、
該裏打層に積層された熱可塑性樹脂からなる合成樹脂層と、
該合成樹脂層の表面に積層された防汚層とを備えた壁紙であって、
該壁紙の表面に、多数の球面状の凸部であるチョーク掻き取り部と、
該チョーク掻き取り部間に形成された凹部であるチョーク保持部とから形成された凹凸面を備え、当該チョーク掻き取り部の最大高さが、１００〜３４０μｍであることを特徴とするチョークによる筆記用の壁紙。
【請求項２】
前記チョーク掻き取り部の最大高さが、１６０〜２００μｍであることを特徴とする請求項１に記載の壁紙。
【請求項３】
前記防汚層は、厚さ１０〜２０μｍのエチレン−ビニルアルコール共重合体樹脂フィルムがラミネートされた状態であることを特徴とする請求項１又は２に記載の壁紙。
【請求項４】
前記チョーク掻き取り部の最大幅が最大高さの１〜５倍であることを特徴とする請求項１乃至３のいずれか一項に記載の壁紙。
【請求項５】
チョークによる筆記用の壁紙の製造方法であって、
壁面に貼着するための裏打層に熱可塑性樹脂からなる合成樹脂層を積層する工程と、
該合成樹脂層の表面に防汚層を積層する工程と、
積層された合成樹脂層と防汚層に、最大高さが、１００〜３４０μｍとなるように、多数の球面状の凸部であるチョーク掻き取り部と、該チョーク掻き取り部間に形成された凹部であるチョーク保持部とからなる凹凸面を形成する工程と
を備えたことを特徴とするチョークによる筆記用の壁紙の製造方法。
【請求項６】
前記凹凸面を形成する工程は、エンボス加工によることを特徴とする請求項５に記載のチョークによる筆記用の壁紙の製造方法。
【請求項７】
前記エンボス加工は、金属製のエンボスローラの表面に先端が円柱側面形状若しくは球状の金属工具を無方向に衝撃させることで、すり鉢状の凹面を多数形成して原柄を作成し、これを壁紙に転写することで、壁紙の表面に多数の球面状の凸部であるチョーク掻き取り部と、該チョーク掻き取り部との間に形成された凹部であるチョーク保持部とを形成する
ことを特徴とする請求項６に記載のチョークによる筆記用の壁紙の製造方法。
【請求項８】
前記エンボス加工は、金属製のミルローラの表面に先端が円柱側面形状若しくは球状の金属工具を無方向に衝撃させることですり鉢状の凹面を多数形成した原柄を反転した形状を作成し、該ミルローラを金属性のローラに押し付けてエンボスの原柄を転写してエンボスローラを作成し、該エンボスローラを壁紙に転写することで、壁紙の表面に多数の球面状の凸部であるチョーク掻き取り部と、該チョーク掻き取り部との間に形成された凹部であるチョーク保持部とを形成する
ことを特徴とする請求項６に記載のチョークによる筆記用の壁紙の製造方法。
【発明の詳細な説明】
【技術分野】
【０００１】
本発明は、壁紙及び壁紙の製造方法に係り、詳しくはチョークによる筆記及びその消去が可能な壁紙及び壁紙の製造方法に関する。
【背景技術】
【０００２】
従来より、ホワイトボードシートのように、壁に貼って水性のボードマーカで筆記し消去できるものがあった。また壁紙にはクレヨンや油性・水性フエルトペンによる落書きになどに対して、消去可能とする防汚処理をした壁紙があった。このような壁紙を使えば、クレヨンや油性・水性フエルトペンにより文字や絵を描いても、消去したりすることが可能である。
【０００３】
ところで、近年、メモボードに限らず、チョークによる独特な絵画を書き換え可能な表示具として意匠性が高いアンティークな雰囲気の黒板が再び注目されている。なお、ここで、本願の説明においては、便宜的に「黒板」とは、チョークにより筆記・消去可能な面を有したものいい、色彩は「黒色」に限定されないものをいう。
【０００４】
前述した防汚処理をした壁紙では、クレヨンや油性・水性フエルトペンなどで描かれた文字や絵を消したりすることはできるが、チョークによっては、そもそも文字や絵などを描くことも難しい。チョークによる温かみのある文字や絵を描くためには、どうしても黒板が必要であった。
【０００５】
しかしながら従来の既製品の黒板では、その目的が学校の授業等に限定されていたため実用性・機能性が追及されていた。そのため、規定の大きさの鋼板を研磨して高度に平滑にし、黒板塗料を塗布して木枠に貼り付けてパネル状に形成されるが、大きさの規格が決まっていた。したがって、設置したい壁面に合わせた大きさに対する自由度がなかった。そこで、壁面に合わせて大きなものを特注すると、その重量も大きくなり、落下防止などの設備も大掛かりになり、そのコストも大きなものとなってしまうという問題があった。
【０００６】
また、黒板塗料を直接壁面に塗工することにより壁面自体を黒板と同様に扱うことも考えられる。しかしながら、壁面を黒板と同じ黒板塗料で塗装をしても、表面に微細な凹凸が存在すると、美観に欠けるだけでなく筆記性を阻害するという問題がある。また、描いた文字や絵のチョークが凹凸に入り込んで、黒板消しではきれいに消えないという問題もあった。一方、施工する壁面を黒板のように平滑にすることは多大なコストと手間が掛かるという問題があり現実的ではない。
【０００７】
そこで、特許文献１のように最下層をなす剥離紙で両面接着材の下面を被覆し、該両面接着材の上面にプラスチックフィルムを接着し、該プラスチックフィルムの上表面には黒板塗料を積層して、全体を１枚の巻回自在な柔軟シートとした黒板シートが提案された。
【先行技術文献】
【特許文献】
【０００８】
【特許文献１】実用新案登録第３１４９８６６号公報
【発明の概要】
【発明が解決しようとする課題】
【０００９】
ところが、この黒板シートは、もともと既存の黒板を貼り替えることを前提としたもので、既存の黒板の平坦な表面に貼り付けることで新しい黒板表面とすることができる黒板シートであって、仮に壁面に貼り付ける場合は、結局下地を高度に平滑にしなければ、下地の凹凸が反映されたり、皺が寄ったりするという問題があった。
【００１０】
また、下地をいくら平滑にして筆記性が確保できたとしても、学校などで使用する黒板を前提とした黒板塗料を用いているため、視認性の観点から色彩が暗緑色などに限定され、室内装飾材としての意匠性に欠ける。また、表面も平坦で意匠的な変化にも欠ける。
【００１１】
そこで、本発明は、設置が容易で、かつ高い意匠性を備えることができる壁紙でありながら、黒板と同じようにチョークで直接筆記及び消去ができる機能を備えた壁紙及び壁紙の製造方法を提供することを目的とする。
【課題を解決するための手段】
【００１２】
上記課題を解決するため、本発明に係るチョークによる筆記用の壁紙では、壁面に貼着するための裏打層と、該裏打層に積層された熱可塑性樹脂からなる合成樹脂層と、該合成樹脂層の表面に積層された防汚層とを備えた壁紙であって、該壁紙の表面に、多数の球面状の凸部であるチョーク掻き取り部と、該チョーク掻き取り部間に形成された凹部であるチョーク保持部とから形成された凹凸面を備え、当該チョーク掻き取り部の前記チョーク掻き取り部の最大高さが、１００〜３４０μｍであることを要旨とする。
【００１３】
ここで「最大高さ」とは、球面状の凸部であるチョーク掻き取り部と、該チョーク掻き取り部間に形成された凹部であるチョーク保持部との厚さ方向の差をいい、この「最大高さ」は、ＪＩＳ  Ｂ  ０６０１−２０１３に準拠した最大高さＲｚに相当する。
【００１４】
望ましくは、最大高さが、１６０〜２００μｍである。
本発明において、望ましくは、前記防汚層は、厚さ１０〜２０μｍのエチレン−ビニルアルコール共重合体樹脂（ＥＶＯＨ）フィルムがラミネートされた状態である。
【００１５】
本発明において、望ましくは、前記チョーク掻き取り部の幅が、その最大高さの１〜５倍である。
本発明に係るチョークによる筆記用の壁紙の製造方法では、チョークによる筆記用の壁紙の製造方法であって、壁面に貼着するための裏打層に熱可塑性樹脂からなる合成樹脂層を積層する工程と、合成樹脂層の表面に防汚層を積層する工程と、積層された合成樹脂層と防汚層に、最大高さが、１００〜３４０μｍとなるように、多数の球面状の凸部であるチョーク掻き取り部と、該チョーク掻き取り部間に形成された凹部であるチョーク保持部とからなる凹凸面を形成する工程とを備えたことを要旨とする。
【００１６】
本発明において、望ましくは、前記凹凸面を形成する工程は、エンボス加工による。
本発明において、望ましくは、前記エンボス加工は、金属製のエンボスローラの表面に先端が円柱側面形状若しくは球状の金属工具を無方向に衝撃させることで、すり鉢状の凹面を多数形成して原柄を作成し、これを壁紙に転写することで、壁紙の表面に多数の球面状の凸部であるチョーク掻き取り部と、該チョーク掻き取り部との間に形成された凹部であるチョーク保持部とを形成する。
【００１７】
本発明において、望ましくは、前記エンボス加工は、金属製のミルローラの表面に先端が円柱側面形状若しくは球状の金属工具を無方向に衝撃させることですり鉢状の凹面を多数形成した原柄を反転した形状を作成し、該ミルローラを金属性のローラに押し付けてエンボスの原柄を転写してエンボスローラを作成し、該エンボスローラを壁紙に転写することで、壁紙の表面に多数の球面状の凸部であるチョーク掻き取り部と、該チョーク掻き取り部との間に形成された凹部であるチョーク保持部とを形成する。
【発明の効果】
【００１８】
本発明によれば、設置が容易で、かつ高い意匠性を備えることができる壁紙でありながら、黒板と同じようにチョークで直接筆記及び消去ができる機能を備えた壁紙として使用することができる。
【００１９】
そのため、製造も簡単でコストも低くでき、壁面に貼り付けるだけで黒板と同じようにチョークを使用して簡単に壁面に文字や絵を繰り返し描いたり消したりする機能だけでなく、インテリアに合わせた高い意匠性を付与することもできるというこれまでにない斬新な効果を奏する。
【図面の簡単な説明】
【００２０】
【図１】本発明の壁紙の断面と、一部拡大図。
【図２】エンボスローラによるエンボス加工を示す斜視概略図。
【図３】Ａ−Ａ部分におけるエンボスローラによるエンボス加工の一部断面拡大図。
【図４】（ａ）エンボスローラの表面を成形加工する工具の先端部の一例、（ｂ）エンボスローラの表面を成形加工する工具の先端部の他の一例。
【図５】実施例におけるチョークによる筆記の状態を示す模式図。
【図６】比較例におけるチョークによる筆記の状態を示す模式図。
【図７】別の比較例におけるチョークによる筆記の状態を示す模式図。
【図８】従来製法の砂目型の壁紙におけるチョークによる筆記の状態を示す模式図。
【図９】本実施形態の実施例１〜５と比較例１〜４を比較して耐摩耗性、筆記性、消去性を試験した結果を示す表。
【図１０】発泡剤の配合が、耐摩耗性、筆記性、消去性に与える影響を試験した結果を示す表。
【図１１】可塑剤の配合が、コーティング性、耐摩耗性、筆記性、消去性に与える影響を試験した結果を示す表。
【発明を実施するための形態】
【００２１】
以下、本発明を具体化した壁紙の一実施形態を図１〜図５にしたがって説明する。
図１は、本発明の壁紙ＷＰの模式的な断面と、その一部拡大図を示す。本実施形態の壁紙ＷＰは、壁面に貼着する裏打層１と、この裏打層１に積層する熱可塑性樹脂からなる合成樹脂層２と、この合成樹脂層２の表面に積層される防汚層３とを備える。
【００２２】
（裏打層１）
裏打層１は、壁紙ＷＰにおいて壁面に貼着する面を有し、その反対側に合成樹脂層２が積層される。
【００２３】
裏打層１は、完成した壁紙ＷＰを壁面に貼り付けるため、材質的にも構造的にも、接着剤、例えば水溶性の合成樹脂でん粉製の接着剤などとの固着前の保持性や、凝固後の接着性が要求される。
【００２４】
また、合成樹脂層２を形成するベースとなるため、材質的にも構造的にも合成樹脂層２との密着性の良好なものが要求される。
そのため、例えば、厚さ０．１〜０．２ｍｍ、実施形態では０．２ｍｍのパルプ紙製のシートなどを好適に用いることができる。具体的には、日本製紙株式会社製の壁紙原紙である商品名ＮＩ−６５が挙げられる。
【００２５】
なお、材質はパルプ製に限定されず、寸法精度や強度を高めるため、合成樹脂製、パルプ以外の天然繊維製や、これらを複合したものも好ましい。例えば、ポリエステル系樹脂を１０〜４０％程度含んだものも好ましく、具体的には、独国ドレスデンのGLATFELTER社製の合成樹脂・パルプ混合紙のようなものが挙げられる。
【００２６】
（合成樹脂層２）
合成樹脂層２は、壁紙ＷＰの本体をなす部分で、裏打層１に積層される。実施形態では、合成樹脂層２は、加熱溶融した状態で裏打層１に塗布して積層するため、裏打層１との密着性の高い材質が要求される。
【００２７】
また、積層後には、エンボス加工が可能なことが要求されるため、熱可塑性樹脂が望ましい。
例えば、厚さ０．２〜０．４ｍｍ、実施形態では、０．４ｍｍで裏打層１に積層した塩化ビニル樹脂などが好適に用いられる。具体的には、塩化ビニル樹脂を主体とした東ソー株式会社製の製品名「リューロンペースト（登録商標）Ｋ７２Ｚ」などが挙げられる。
【００２８】
（添加剤）
また、貼着する壁面の状態、使用場所や目的や意匠に合わせて、着色剤、可塑剤、炭酸カルシウム、酸化チタン、安定剤、発泡剤等の各種添加剤を添加する。
【００２９】
例えば可塑剤、発泡剤は、可塑剤の添加量により製品の弾力や硬さに違いが生じ、チョークによる筆記に対する耐摩耗性や、筆記性や消去性に影響を与える。
（発泡剤）
図１０は、発泡剤の配合が、耐摩耗性、筆記性、消去性に与える影響を試験した結果を示す表である。試験の前提として、防汚層３を備え、チョーク掻き取り部７の最大高さは１６１．６μｍの略球面状のものとなるようにエンボス加工した壁紙ＷＰの状態で比較した。
【００３０】
発泡剤は、加熱により気泡を発生しプラスチックの発泡体をつくる材料で、発泡剤の種類は、加熱により分解して窒素ガスなどを発生するタイプと、加熱により膨張するタイプがある。実施形態では、発泡剤として例えば、大塚化学株式会社製のアゾジカルボンアミドを主成分とした有機熱分解型発泡剤、製品名「ユニフォーム（登録商標）ＡＺウルトラ＃１０５０ｉ」を用いている。
【００３１】
発泡剤に関しては、発泡倍率が大きすぎると柔らかくなり、チョーク掻き取り部７が撓みやすくなって筆圧が低下して、筆記性や消去性が低下するとともに、耐摩耗性が低下する。
【００３２】
そこで、塩化ビニル樹脂の重量部１００として、可塑剤５０ｐｈｒ、炭酸カルシウム５０ｐｈｒ、酸化チタン１５ｐｈｒ、安定剤２ｐｈｒとし、発泡剤のみを０〜４ｐｈｒの範囲で、０．５ｐｈｒ刻みで、添加量を変えて、耐摩耗性、筆記性、消去性について評価をした。
【００３３】
耐摩耗性は、自社の試験法により評価した。その方法は、壁紙工業会の表面強化性能規定に用いる学振型試験器を用い、ＳＶ規格に定められた摩擦子（金属爪）に４００ｇの荷重をかけて製品を引っ掻いて評価し、表面層に破れが見られないものを、良好として○とした。なお、壁紙製品標準規格（ＳＶ規格：Ｓｔａｎｄａｒｄ  Ｖａｌｕｅ）とは壁紙工業会が制定した自主規格である。
【００３４】
筆記性は、「ＪＩＳ  Ｓ  ６００７  白墨の付きやすさ試験」に準拠して、評価した。１：悪い〜１０：良いとして１０段階評価で、８以上を合格とした。
具体的には、初めにチョークを横に寝かせて軽くサンプルを一様にこすり、粉をよく落とした黒板拭きでよく拭きとった後、普通に書いた縦・横約５０ｍｍの四角の線をサンプルから１ｍ離れた位置から見て、線にムラがあるかどうかを黒板のＪＩＳ規格に従い、目視により判定した。さらに８ｍ離れた位置から見て線が鮮明であるかを判定した。
【００３５】
消去性は、同じく「ＪＩＳ  Ｓ  ６００７  白墨の付きやすさ試験」に準拠して判定した。１：悪い〜１０：良いとして１０段階評価で、８以上を合格とした。
具体的には、上記、白墨の付きやすさ評価にて書いた線を、粉をよく拭き落とした黒板ふきで普通に消した時、サンプル面から１ｍ離れた位置から見て、サンプル面に筆記跡及び消しムラがあるか否かを黒板のＪＩＳ規格にしたがって、目視により判定した。
【００３６】
その結果、発泡剤の重量部が０〜２．０ｐｈｒの範囲で、耐摩耗性、筆記性、消去性において、良好な評価となった。
一方、発泡剤が重量部２．５ｐｈｒ以上では、発泡倍率が高く、製品厚みが厚くなり、耐摩耗性、筆記性や消去性のいずれもが低下した。
【００３７】
（可塑剤）
図１１は、可塑剤の配合が、コーティング性、耐摩耗性、筆記性、消去性に与える影響を試験した結果を示す表である。試験の前提として、防汚層３を備え、チョーク掻き取り部７の最大高さは１６１．６μｍの略球面状のものとなるようにエンボス加工した壁紙の状態で比較した。
【００３８】
可塑剤は、壁紙ＷＰの合成樹脂層２の塩化ビニル樹脂に柔軟性を与えたり、加工しやすくしたりするために加える。可塑剤は、一般に酸とアルコールから合成されるエステルが用いられ、実施形態では、ＤＩＮＰ（フタル酸ジイソノニル）を用いている。なお、フタル酸の他の例としてＤＥＨＰ（ＤＯＰ）・フタル酸ビス（２−エチルヘキシル）も用いることができる。フタル酸の以外の酸としては、アジピン酸、トリメリット酸などを用いることもできる。
【００３９】
可塑剤に関しては、図１１に示すように、塩化ビニル樹脂の重量部１００として、炭酸カルシウム５０ｐｈｒ、酸化チタン１５ｐｈｒ、安定剤２ｐｈｒ、発泡剤１ｐｈｒとし、可塑剤のみを３０〜７０ｐｈｒの範囲で、５ｐｈｒ刻みで添加量を変えて、コーティング性、耐摩耗性、筆記性、消去性について評価をした。
【００４０】
評価方法については、コーティング性に関しては、裏打紙に塗布した際に塗布ムラやスジが発生しないものを良好なものとして○とした。
耐摩耗性、筆記性、消去性の判定方法に関しては、発泡剤の説明で述べたとおりである。
【００４１】
コーティング性は、可塑剤が重量部３５ｐｈｒ以下では、裏打紙に塗布した場合に、塗布ムラやスジが発生する場合がある。
耐摩耗性は、可塑剤が重量部６５ｐｈｒのものでは、耐摩耗性が低下する。
【００４２】
筆記性・消去性に関しては、可塑剤が３０〜７０ｐｈｒの範囲でいずれも良好であった。
その結果、可塑剤の添加量は、４０〜６０ｐｈｒのものが、コーティング性、耐摩耗性、筆記性、消去性においていずれも良好であった。
【００４３】
（着色）
また、防汚層３は、基本的に透明なものが選択できるため、着色剤により合成樹脂層２に着色することにより、従来の黒板や黒板塗料とは違った自由な色彩が選択でき、黒板として認識性などの機能性に加え、壁紙としてインテリアに合わせた意匠性を併せ持つ色調とすることも望ましい。
【００４４】
なお、合成樹脂層２全体に着色剤を混ぜ込んで着色するほか、表面に印刷などで着色するようにしてもよく、印刷されたエンボス加工可能な合成樹脂フィルムを表面に積層するようにしてもよい。例えば、表面を木目調にすることで、天然木の板にチョークで文字や絵を描いたような意匠とすることも好ましい。
【００４５】
（合成樹脂層の変更例）
なお、熱可塑性樹脂は、塩化ビニル樹脂には限定されず、エンボス加工が可能な熱可塑性樹脂であれば、エチレン・酢酸ビニル共重合体（ＥＶＡ）樹脂、ポリエチレン樹脂、アクリル樹脂等を用いることもできる。
【００４６】
さらに１００％樹脂製に限らず、風合いなどの意匠性を高めるため、塗布やエンボス加工が可能で筆記性が低下しない範囲で植物繊維等を添加して用いることもできる。
また、合成樹脂層２は溶融して塗布するものには限定されず、カレンダー法や押出し法を用いてもよく、予め合成樹脂シートとして製造されたものを裏打層１に積層して接着剤で接着したり、熱溶着したりしてもよい。この場合、予め表面に印刷等で着色や模様を付与することも望ましい。
【００４７】
（防汚層３）
防汚層３は、直接チョークＣＨによる筆記される面となる。仮に防汚層３がなく、エンボス加工された塩化ビニル樹脂などの合成樹脂層２に直接筆記した場合では、耐摩耗性が著しく劣り、繰り返しの筆記及び消去ができない。また、筆記性は有しても、消去性が著しく劣るものとなる。
【００４８】
チョークで描いた文字等を消去する場合には、乾燥した黒板消しや布、水で湿らせた布などで簡単にチョーク粉を除去することができることが望まれる。
そこで、耐摩耗性や消去性を高めるため、防汚層３を設けることが考えられるが、防汚層３は、エンボス加工がない平坦な従来の防汚層３とした場合は、チョークによる筆記は困難となる。
【００４９】
本実施形態では、このような二律背反する問題を解決するために、防汚層３を設けることで耐摩耗性を高めて実用性を確保する。それとともに、エンボス加工による特定形状によりチョークを付着しやすくすることで筆記性を高める。その一方で、防汚性を有した樹脂により拭き取りによる消去性を高めることでこれらの問題を解決している。
【００５０】
実施例の防汚層３は、合成樹脂層２とともに積層されてエンボス加工により変形されるため、合成樹脂層２と密着性が高く、かつ熱変形可能な熱可塑性の材質であることが要求される。
【００５１】
さらに、チョークによる筆記や消去が繰り返されるため、表層剥がれを起こしにくい、高い耐摩耗性や耐衝撃性も要求されている。
防汚層３は、本実施形態では、その厚さ１０〜２０μｍ、好ましくは１２〜１５μｍのエチレン−ビニルアルコール共重合体樹脂（ＥＶＯＨ）フィルムなどを好適に用いることができる。具体的には、株式会社クラレ製の製品名「エバールフィルム（登録商標）ＨＦ−ＭＥ１２」の厚さ１２μｍのフィルムを用いている。
【００５２】
このエチレン−ビニルアルコール共重合体樹脂（ＥＶＯＨ）フィルムは、予め厚さ２μｍの感熱接着剤が塗布された接着層４が形成されており、エンボス加工に合わせて合成樹脂層２に接着してラミネート加工をすることができる。
【００５３】
（消去性）
チョークによる連続筆記試験を以下のような方法で評価した。
前提として、合成樹脂層２を塩化ビニル樹脂の重量部１００として、可塑剤５０ｐｈｒ、炭酸カルシウム５０ｐｈｒ、酸化チタン１５ｐｈｒ、安定剤２ｐｈｒ、発泡剤１ｐｈｒとし、防汚層３を積層してチョーク掻き取り部最大高さが１６１．３μｍとなるようにエンボス加工した壁紙ＷＰにおいて、ＪＩＳ  Ｓ  ６００９に準拠したチョークを用いて１０ｃｍの線を描き、黒板消しで拭き取る作業を５０回繰り返した後の筆記跡及び消しムラの状態を判定した。その結果、優れた消去性を示した。
【００５４】
（表面強化性能）
エチレン−ビニルアルコール共重合体樹脂（ＥＶＯＨ）フィルムにより構成された防汚層３は、通常の防汚層３を備えない壁紙に比べて、表面が強化され、高い耐摩耗性や耐衝撃性を得ている。
【００５５】
表面強化性能の評価は、試験方法として壁紙工業会制定の「表面強化壁紙性能規定」に準拠して同様の試料を評価をした。その結果は、「一見視で特に変化が見られない」５級に相当するものであった。
【００５６】
また、自社の試験法によっても評価した。その方法は、壁紙工業会の表面強化性能規定に用いる学振型試験器を用い、ＳＶ規格に定められた摩擦子（金属爪）で４００ｇの荷重をかけて製品を引っ掻いて、上限１００回往復とし、裏打紙が見え始めた時の往復回数により評価した。
【００５７】
その結果、この実施例では、縦方向の６回平均で６５．５回、横方向の６回平均で６１．８回で、高い評価を得た。
（汚れ防止性能）
汚れ防止性能は、ＳＶ規格の「汚れ防止性能試験」に準拠して同様の試料を評価した。
【００５８】
ＳＶ規格の「汚れ防止性能試験」では、汚れ防止の性能の評価として、
１．汚れ防止壁紙の性能は、表面に汚れ防止性能を目的とするフィルムを貼り合わせた壁紙の汚れ落ち性能をいう。
【００５９】
２．汚染物（コーヒー、醤油、クレヨン、水性サインペン）をそれぞれ付着させ、２４時間経過後、拭き取ったものを目視で判定する。拭き取りについては、コーヒーと醤油は水、クレヨンと水性サインペンは中性洗剤で拭き取る。
【００６０】
３．汚れを拭き取った部分を原片をＪＩＳ  Ｌ０８０５の汚染用グレースケールで１〜５級に判定する。
４．この結果、本実施形態の防汚層３を積層した壁紙ＷＰは、「汚れが残らない」５級若しくは、「ほとんど汚れが残らない」４級の基準を満たした。
【００６１】
（不燃・準不燃性能）
なお、本実施形態の防汚層３を積層した壁紙ＷＰは、建築基準法施行令の技術的基準に準拠した不燃・準不燃性能を満たす壁紙とすることもできる。
【００６２】
（防汚層の別例）
なお、防汚層３は、エチレン−ビニルアルコール共重合体樹脂（ＥＶＯＨ）には限定されるものではなく、例えば、ポリプロピレン（ＰＰ）樹脂、ポリエチレン（ＰＥ）樹脂、フッ素系樹脂、アクリル系樹脂などを用いることもできる。
【００６３】
なお、別途合成樹脂層２に予め接着剤を塗布して接着層４を形成して、この接着層４を介して積層して貼着してもよい。
なお、防汚層３は、フィルム状のものには限定されず、液状のものをコーティング若しくは塗布して形成してもよい。この場合、材質によりエンボス加工後にコーティング等をしても、コーティング等の後にエンボス加工をしてもよい。
【００６４】
（エンボス加工）
図２に、本実施形態のエンボス加工で用いるエンボスローラ５の一例を示す。壁紙ＷＰの合成樹脂層２の表面は、エンボス加工により防汚層３と積層されて接着されるとともに、防汚層３とともにエンボス形状が付与されている。壁紙ＷＰのエンボス加工は、金属のローラからなるエンボスローラ５に形成された原柄を、加熱した熱可塑性樹脂のシートに押し付けて、その原柄をシートに転写してエンボス模様を形成するものである。
【００６５】
エンボスローラ５は、直径１２０ｃｍ程度の円柱形のローラとして構成される。
エンボスローラ５の素材は、例えば、鉄系：ＳＣＭ鋼、ダイス鋼ほか、アルミ系：ＪＩＳ７０７５、ＪＩＳ５０５２のほか、などが使用される。また、ジュラルミン製、銅製、真鍮製などが、エンボス対象に合わせて硬度、耐久性、熱伝導性などに基づいて選択され、本実施形態では、鉄系のものが使われている。
【００６６】
また、耐衝撃性、耐摩耗性、塑性変形の抑制、離形の促進などが考慮され、エンボスローラ５の表面処理がなされる。表面処方としては、例えば、鉄系では、クロム等の金属メッキが主流で、その他、真空焼き入れ、タフトライド処理、窒化処理などが挙げられる。また、アルミ系では、アルマイト処理やフッ素樹脂処理が挙げられる。本実施形態の鉄系のエンボスローラ５の表面処理では、クロムメッキが施されている。
【００６７】
本実施形態では、図２に示すような金属製の円柱状のエンボスローラ５を用いてエンボス加工を施す。エンボス模様の原柄が形成されたエンボスローラ５と、ここに所定間隔で対向して配置された圧力ローラ６により、加熱された壁紙ＷＰに一定の圧力を掛けながら挟持してエンボス模様を転写する。
【００６８】
図３は、図２のＡ−Ａ部分でのエンボスローラによるエンボス加工の一部断面拡大図である。図３においては、紙面左右方向が回転軸方向となっている。上側のエンボスローラ５には、壁紙ＷＰのエンボス模様と反転した凹部５ａや凸部５ｂが形成された原柄が刻設されている。このエンボスローラ５が前後方向（図において手前側）に回転しながら、合成樹脂層２と防汚層３にエンボスローラ５に刻設した原柄を壁紙ＷＰに転写し、チョーク掻き取り部７やチョーク保持部８を備えたエンボス模様を形成する。
【００６９】
実施形態では、黒板用途に適した壁紙とするために、壁紙ＷＰの表面に、多数の先端部が略球面状の突起部からなるチョーク掻き取り部７と、このチョーク掻き取り部７の間に形成されたチョーク保持部８とから形成された筆記面を備える。
【００７０】
図１の高さＨに示す、この壁紙ＷＰのチョーク掻き取り部７の最大高さＨは、概ね１６０μｍから２００μｍとなっているが、この点については後に詳述する。
（従来のエンボス加工）
従来の壁紙でもエンボス加工をされた壁紙自体は多数あるが、その目的としては壁紙の意匠性を高めるために、変化のある凹凸をつけるものであった。
【００７１】
図８に、従来のエンボス柄の一例として砂目柄の壁紙の断面の模式図を示す。例えば、この砂目柄であれば、本物の砂を材料として実際につなぎと一緒に左官塗りして固化させて原柄を作成する。ここに、シリコン樹脂を流し込んで型取りして、これを基にして原柄を備えたエンボスローラ５を作成する。このようにすることで、合成樹脂でありながら本物の砂を使用したような壁紙とすることができる。このような壁紙では、リアルな左官壁を再現でき、砂地の粒形が不揃いな凹凸形状ができる。そのため、自然の創り出した造形を壁紙に表現することができるので、意匠的には面白い壁紙を制作できる。同様に土壁や砂利、あるいは織物などにシリコンを流し込んで型取りして、原柄を作成する。
【００７２】
あるいは、図示しないが、レーザ光線によりエンボスローラの表面にエンボス模様の原柄を刻設するものもあった。このような加工法であると、加工のためレーザ光線のエネルギーを一点に集中させるので、その部分の金属が溶融して、小さなクレータのような凹部が形成される。これを原柄とした場合は、転写されたエンボス模様には、図６に示したような鋭い凸部が多数できることとなる。また、溶融した金属は、複雑な形状となる。
【００７３】
さらに、エッチングなどで、エンボスローラ５の表面を加工した場合は、ランダムな形状となるとともに、ミクロ的に複雑な形状となる。
本発明者は、最初このような壁紙で、チョークによる筆記性及び消去性の検討を行なったところ、その筆記性及び消去性にもばらつきがあることが分かった。つまり、壁紙を黒板のように使用することは到底できないものであることが分かった。
【００７４】
その理由は、図８に示すような従来の砂目柄の壁紙では、表面に施されるエンボス形状が粗く、形状もエッジを備えた多種多様でばらつきがあり、形状的にチョークが付着しにくく、特に高低差が大きいほど筆記性及び消去性が悪くなることがわかった。さらに、このような砂目柄の形状では、一旦凹部に入り込んだチョーク粉の除去が困難となってしまう。
【００７５】
同様に、レーザ加工では、細かい凸部は、この凸部でしかチョークを掻き取れず、掻き取ったチョークを保持しにくい。さらに、細かい凸部では、ここに力が集中して耐久性が低下する。また、レーザ加工で荒れた表面が転写され、チョーク粉の消去が困難になるというも問題もあった。
【００７６】
エッチング加工等の細かい凹凸でも同様に、隙間に入ったチョークの消去が難しいという問題があった。
そもそも、従来のざらつきを持った壁紙では、黒板として用いるということは想定されておらず、単に意匠の面からランダムな模様が付けられていたからである。
【００７７】
正規の黒板は、鋼板を高度に研磨して、そこに硬度が高く微細な粒子を含んだ黒板塗料を塗布しているため、非常にきめこまやかな文字が筆記できる。しかしながら、壁紙ではもともとそのような平面性は期待できない。また、壁紙の場合は、柔軟性を有した合成樹脂であるため硬度が低く、筆記することで先端からチョークを掻き取ったりするには限界がある。
【００７８】
そこで、本発明者は、チョークでも良好な筆記ができるとともに、容易に消去できる壁紙を新たに作成するため、検証を重ねた。
（実施形態のエンボス加工）
図３に示すように、実施形態では、壁紙ＷＰの表面に、多数の先端部が略球面状の凸部からなるチョーク掻き取り部７と、このチョーク掻き取り部７の間に形成された凹部であるチョーク保持部８とから形成された筆記面を備える。本願では、このような形状を「梨地柄」という。
【００７９】
本実施形態の梨地柄のエンボス加工では、エンボスローラ５に形成した原柄の凹形状（最大深度１６０μｍ、最大幅６００μｍ）を、壁紙ＷＰの表面に転写することで、概ね球面状の先端部を備えた凸形状のチョーク掻き取り部７を備えた梨地柄を形成する。
【００８０】
そのため、エンボスローラ５に果実の梨の表面のようなざらざらとした凸部と反転した概ね球面状の底部を備えた凹部５ａを成形する必要がある。
実施形態では、専門家が専用の工具である鏨（たがね）９でエンボスローラ５の表面を衝撃して凹部５ａを形成する。
【００８１】
図４（ａ）は、このような梨地を成形するためにエンボスローラ５を加工するための工具の一例である鏨９の先端部を示す。鏨９は、先端が厚さがおよそ１ｍｍ程度の板状で、端部が円柱側面状の曲面を持った形状である。なお、図４（ｂ）に示すように先端が球面状の形状の鏨９を用いてもよい。いずれも、先端部の曲率によりエンボスローラ５に形成される凹部の形状が調整できる。
【００８２】
作業は、簡単な方法としては手作業でハンマーにより鏨９をエンボスローラ５の表面に打ち付けて一定深さの凹部５ａを形成し、これを方向を変えてランダムな方向で何度も繰り返して行い、凹凸の方向性がなくなり均一な粒形と深度となるまで行うことで、梨地柄を形成させる。
【００８３】
もちろん、ＮＣ加工機などでこのような加工を行うこともできる。また工業的には、エンボスローラを作成する前に直径２０ｃｍ程度の細い金属製のミルローラ（不図示）に反転した原柄を作成する。このミルローラを直径１２０ｃｍ程度の金属性のローラに圧接して回転させることでこのローラ全体にエンボスの原柄を転写してエンボスローラ５を作成する。このような大型のエンボスローラ５を壁紙ＷＰに転写することで、壁紙ＷＰの表面に多数の球面状の凸部であるチョーク掻き取り部と、該チョーク掻き取り部との間に形成された凹部であるチョーク保持部とが形成されたエンボス柄が効率よく形成される。
【００８４】
鏨９で形成された梨地の原柄は、凹部５ａは、すべて略球面状のすり鉢状の曲面を備えた形状に形成されている。凹部５ａと凹部５ａとの稜線は、断面がやや尖鋭な凸部５ｂとなる。このため、この原柄の形状をエンボス加工で壁紙ＷＰ表面に転写したエンボス柄は、多数の略球面状の突起部からなるチョーク掻き取り部７を形成し、このチョーク掻き取り部７とチョーク掻き取り部７との間に形成されたチョーク保持部８が形成される。
【００８５】
本実施形態では、このような工程によりランダムで一定の高さを備えた凹凸形状のエンボス柄が形成される。
図４（ａ）に示す先端が円柱状の鏨９に替えて、（ｂ）に示す球状の先端を有する工具を用いることも好ましい。
【００８６】
なお、実施形態のような金属ローラに直接凹部を形成する態様には限定されず、軟質の原型から模様を転写して鋳造してもよい。また、このような工具に依らず、鋳鉄や鋳鋼の球形粒子によるショットブラストなどによって、原柄を形成することもできる。
【００８７】
いずれにしても、略球面上の底部を有する凹部５ａを形成する。
（チョーク掻き取り部の形状）
上述したようなエンボスローラ５により、壁紙ＷＰの表面に、多数の先端部が略球面状の突起部からなるチョーク掻き取り部７と、チョーク掻き取り部７との間に形成されたチョーク保持部８とから形成されたエンボス面を備え、最大高さが、１００〜３４０μｍ、望ましくは１６０〜２００μｍであるチョーク掻き取り部７が形成される。ここで、「球面状」とは、エッジ部がない滑らかな曲面をいい、厳密な球面に沿ったものを意図するものではない。要は、チョーク掻き取り部７として、先端部側に凸であり、応力が過度に集中しないような形状をいうものである。
【００８８】
この場合チョーク掻き取り部７の幅は、ランダムな形状であるため、ばらつきが大きいが、最大高さに対して最大幅が１倍〜５倍であることが好ましい。幅が１倍以下であると、チョーク掻き取り部７の撓みが大きくなり、筆圧も低下するため、筆記性や耐摩耗性が低下する。また、チョーク保持部８の幅が狭くなり、ここに保持されたチョーク粉の消去性が悪化する。
【００８９】
その一方、最大幅が最大高さの５倍を超すと、チョーク掻き取り部７が、チョークＣＨを掻き取りにくくなり、また、チョーク保持部８も開放した形状となり掻き取ったチョーク粉を保持しにくくなる。
【００９０】
そのため、耐摩耗性、耐久性、筆圧、チョーク粉の保持などを考慮すると、チョーク掻き取り部７の幅は、高さに対して、実施例１〜５の評価から２倍〜４．２倍程度がさらに好ましい。
【００９１】
このような形状にチョーク掻き取り部７が構成された結果、チョーク掻き取り部７によりチョークを効率的に掻き取り、適度な深さの凹部を有したチョーク保持部８に掻き取ったチョークの粉が保持される。
【００９２】
一方、書いた文字や絵を拭き取るときには、凹部が深すぎないため、起毛した黒板ふきが底部まで届き、チョークの粉末の拭き取りが容易となる。
特に、チョーク保持部８の底面は、表面が滑らかな曲面となっているので、チョーク粉が目詰まりすることもなく、起毛された黒板ふきの表面により、きれいにチョーク粉が消去される。
【００９３】
その結果、表面に凹凸を設けて意匠性を高めることができるとともに、耐摩耗性、筆記性と消去性を同時に高めることができる。
（壁紙の製造方法）
まず、原材料を混練し、液状となった塩化ビニル樹脂コンパウンドを製造する。
【００９４】
次に、裏打材にコーティングマシンにて液状の塩化ビニル樹脂コンパウンドを約０．２〜０．４ｍｍ塗工し、加熱することでゲル化して、合成樹脂層２を形成する。
続いて、接着層４を備えたエチレン−ビニルアルコール共重合体樹脂（ＥＶＯＨ）フィルムからなる防汚層３を接着層４を介して、合成樹脂層２に積層する。
【００９５】
裏打層１の表面に塗工した塩化ビニル樹脂コンパウンドからなる合成樹脂層２を１４０℃〜１７０℃に加熱する。
加熱して軟化した状態にある合成樹脂層２を、エンボスローラ５、圧力ローラ６を用いて、防汚層３側からエンボスローラ５で凹凸を施して後に冷却することによりエンボス柄を形成する。もちろん、平面のエンボス機によって形成しても良い。
【００９６】
なお、本実施形態にあっては、エンボスローラ５、圧力ローラ６を用いて、サーマルラミネーション法にてエンボス加工を施すと同時に、塩化ビニル樹脂の合成樹脂層２にエチレン−ビニルアルコール共重合体樹脂（ＥＶＯＨ）フィルムからなる防汚層３を同時に感熱性接着剤からなる接着層４により積層するものである。
【００９７】
但し、防汚層３と合成樹脂層２とを予めエンボス加工に先立ち、サーマルラミネーション法でラミネート加工により積層した積層体を作製しておき、その後にエンボス加工でエンボス模様を設けてもよい。
【００９８】
このような工程で、エンボス柄を形成した壁紙ＷＰが完成する。
壁紙ＷＰとしての施工は、通常の壁紙と同じように裏打層１に水性エマルジョン系の接着剤を塗布し、表面を平滑にした壁面に貼り付ける。
【００９９】
（チョーク）
チョークＣＨは、ＪＩＳ  Ｓ  ６００９に適合する、炭酸カルシウム・石膏・その他材質のチョークの使用を前提としている。例えば、実施形態では、日本理化学工業株式会社製のダストレスチョーク（登録商標）のホタテ貝殻由来の炭酸カルシウム製のものを使用している。
【０１００】
（実施例１〜５と比較例１〜４との比較）
図５は、実施例におけるチョークＣＨによる筆記の状態を示す模式図である。本実施形態で「梨地柄」とは、果実の梨の表面のようなざらざらとした凸部を有する形状をいう。言い換えると、図５に示すように壁紙ＷＰの表面に、多数の略球面状の突起部からなるチョーク掻き取り部７を形成し、このチョーク掻き取り部とチョーク掻き取り部との間に形成されたチョーク保持部８が形成されたエンボス加工面を有したものをいう。実施例１〜５は、このようなエンボス加工が施されている点で共通する。
【０１０１】
図９は、本実施形態の実施例１〜５と比較例１〜４を比較して耐摩耗性、筆記性、消去性を試験した結果をしめす表である。
「最大高さ」の数値は、株式会社キーエンス製ワンショット３Ｄ形状測定器、製品型番「ＶＲ−３２００」を用い、非接触でスリット光を照射し、段差を三角測量でＺ軸測定分解能０．１μｍで測定して面形状を求め、ＪＩＳ  Ｂ  ０６０１−２０１３に準拠して、粗さ曲線の最大高さＲｚを求め、３桁目を四捨五入することで本試験の「最大高さ」とした。
【０１０２】
チョーク掻き取り部７の高さに対する幅の比率は概ね１倍から５倍とばらつきがある。
実施例１〜５は、厚さ０．２ｍｍのパルプ紙製のシートからなる裏打層１を備えている。
【０１０３】
また、塩化ビニル樹脂１００ｐｈｒ、可塑剤５０ｐｈｒ、炭酸カルシウム５０ｐｈｒ、酸化チタン１５ｐｈｒ、安定剤２ｐｈｒ、発泡剤１ｐｈｒからなる厚さ０．４ｍｍの合成樹脂層２を備えている。
【０１０４】
また、いずれも厚さ１２μｍのエチレン−ビニルアルコール共重合体樹脂（ＥＶＯＨ）フィルムからなる防汚層３を備えている。
特に、断りがない限り、比較例１〜４も共通の構成を備えている。
【０１０５】
（実施例１）
チョーク掻き取り部７の最大高さを１００μｍ、チョーク掻き取り部７の最大幅を２００μｍ程度としたものを実施例１とする。
【０１０６】
（実施例２）
チョーク掻き取り部７の最大高さを１６０μｍ、チョーク掻き取り部７の最大幅を６００μｍ程度としたものを実施例２とする。
【０１０７】
（実施例３）
チョーク掻き取り部７の最大高さを１８０μｍ、チョーク掻き取り部７の最大幅を７００μｍ程度としたものを実施例２とする。
【０１０８】
（実施例４）
チョーク掻き取り部７の最大高さを２００μｍ、チョーク掻き取り部７の最大幅を８００μｍ程度としたものを実施例３とする。
【０１０９】
（実施例５）
チョーク掻き取り部７の最大高さを３４０μｍ、チョーク掻き取り部７の最大幅を１４００μｍ程度としたものを実施例４とする。
【０１１０】
（比較例１）
図７は、比較例におけるチョークによる筆記の状態を示す模式図を示す。図７に示すものは、壁紙の表面に、多数の略球面状の突起部からなるチョーク掻き取り部７を形成し、このチョーク掻き取り部とチョーク掻き取り部との間に形成されたチョーク保持部８が形成されたエンボス加工面であるが、その最大高さが５８０μｍ程度、最大幅１６００μｍ程度の比較例１である。
【０１１１】
この場合、チョークで筆記した場合に、チョーク掻き取り部７でチョークＣＨを掻き取るが、相対的にチョーク保持部８が大きくなるため、チョークを掻き取る部分の数も少なくなり、かつチョーク掻き取り部７で掻き取ったチョーク粉の量では、チョーク粉でチョーク保持部８を埋めることができない。すなわち、チョークで筆記した後でも、チョーク保持部８が露出してしまう。つまり、十分に文字が書けず筆記性が悪化する。
【０１１２】
また、チョーク保持部８の絶対的な深さが深くなるため、起毛した黒板ふきなどで拭き取っても、起毛した繊維が奥まで届かず、消去性も悪化する。
（比較例２）
図示を省略するが、チョーク掻き取り部７の最大高さを０μｍ、チョーク掻き取り部７の平均幅を０μｍとしたものを比較例２とする。すなわち、エンボス加工を施さない平坦な形状である。その結果、チョーク掻き取り部７が存在せず、チョークを掻き取る突起となる部分は存在しないため、筆記性は著しく劣る。
【０１１３】
（比較例３）
比較例３は、実施例２から、防汚層３を省略したものである。したがって、塩化ビニル樹脂の合成樹脂層２が露出しており、ここに直接チョークにより筆記する構成である。
【０１１４】
比較例３の塩化ビニル樹脂のシートは、表面の平滑性が低く、チョーク粉が付きやすく、筆記性は高い。しかしながら、一旦付着したチョーク粉を拭き取っただけで完全に除去することは困難であるため、消去性は著しく劣る。
【０１１５】
（比較例４）
ここで、図６は、比較例におけるチョークによる筆記の状態を示す模式図を示す。図６に示すエンボス模様は、概ね図５のエンボス模様の凹凸が反転した形状であり、実施例１〜５においてエンボスローラ５に形成した原柄と同様な形状である。図６に示すような多数の球面状のすり鉢状の凹部が集合した形状である場合では、凹部と凹部の境界が突出した突起あるいは稜線のような形状となる。このような形状であると、チョークで筆記した場合に、この突出した境界部が、チョーク掻き取り部７となり、チョークを掻き取る。
【０１１６】
しかしながら、このようなチョーク掻き取り部７が鋭く突出した形状であると、突起部に大きな力が集中して、柔軟性のある塩化ビニル樹脂では、突起部が撓んで座屈しやすく、十分な筆圧を確保できず、十分にチョークを掻き取ることができない。また、このような突起部に繰り返し力が加わると、摩耗が激しく、破損や摩耗の原因にもなる。
【０１１７】
一方、多数のすり鉢状の凹部が集合した形状である場合は、チョーク保持部８となる凹部が開放されており、チョーク掻き取り部７で掻き取ったチョーク粉を保持しにくい。さらに、チョーク保持部８の面積も大きく、チョーク掻き取り部７で掻き取ったチョーク粉ではここを埋めることは困難であるため、梨地柄のものと比較すると筆記性が低下する。
【０１１８】
そのため、同じ最大高さＨを持った場合でも、本願実施形態の梨地柄のものと比べると筆記性や耐久性に問題が生じる。
（実施例と比較例の比較）
以上のような条件で比較試験を行った結果、図９に示すような結果となった。
【０１１９】
（耐摩耗性）
まず、耐摩耗性を比較すると、防汚層３を省略した比較例３は、著しく耐摩耗性が低く、実用性がない。また、実施形態と凹凸形状が反転した比較例４では、凸部の最大高さに対して幅が狭いため、チョーク掻き取り部７に応力が集中することと、チョーク掻き取り部７が変形しやすいことから、耐摩耗性が低くなっている。これに対し、実施例１〜５、比較例１、２はそのような問題は生じないため、高い耐摩耗性を示した。
【０１２０】
（筆記性）
次に筆記性については、まずエンボス加工の無い平坦な比較例２は、チョーク掻き取り部７がないため、チョークが掻き取れず、筆記性は著しく低い。また、チョーク掻き取り部７の最大高さが５８０μｍの比較例１では、チョーク掻き取り部７の球状面の半径が大きく、チョークを掻き取りにくくなっていることから、筆記性が低い。また、チョーク保持部８の体積も大きくなっているが、この部分を埋めるだけの十分なチョーク粉が掻き取れないことから、チョーク保持部８を覆い隠せない点でも、筆記性が低い。反転形状の比較例４では、チョーク掻き取り部７に対して、チョーク保持部８の面積が大きくなり、チョーク掻き取り部７ではこの部分を埋めるだけのチョークが掻き取れない。
【０１２１】
なお、チョーク掻き取り部７の最大高さが１００μｍの実施例１では、チョークを掻き取る絶対量が低下することから、やや筆記性が低下するが、実用の範囲内である。
これに対し、実施例２〜５は、チョークの掻き取り部７の掻き取り量と、チョーク保持部８との体積のバランスが良く、ちょうど防汚層３が覆い尽くすため、筆記性が良好となっている。
【０１２２】
なお、筆記性についてだけ言えば、防汚層３を有さない比較例３は、著しく筆記性が高い。
（消去性）
消去性について、防汚層３を有さない比較例３は、塩化ビニル樹脂からなる合成樹脂層２にチョークが付着するため、黒板ふきはもちろん湿らせたウエスでも、チョークが消去できないため、著しく消去性が劣るものとなっている。また、最大高さが５８０μｍの比較例１では、チョーク保持部８が大きく深いため、起毛した黒板ふきの繊維も届かず、チョーク保持部８にチョーク粉が残存してしまうため、やはり消去性が著しく低下する。同様な理由から、高さが３４０μｍの実施例５においても、消去性はやや劣る。
【０１２３】
実施例１〜４は、黒板ふきで消した場合に、起毛した黒板ふきの繊維がチョーク保持部８の内部まで届き、チョーク粉をきれいに除去するため、高い消去性を示す。なお、平坦な比較例２や、チョーク保持部８が開放した形状の比較例４では、消去性に関していえば高い消去性を示す。
【０１２４】
（結論）
評価５を実用範囲とすれば、耐摩耗性、筆記性、消去性を併せて満足するものは、チョーク掻き取り部７の最大高さが１００μｍの実施例１から３４０μｍの実施例５までが該当する。さらに望ましい評価である８では、実施例１からチョーク掻き取り部７の最大高さが２００μｍの実施例４が該当する。さらに、筆記性が評価９以上のチョーク掻き取り部７の最大高さが１８０μｍの実施例２〜実施例４が該当する。そして、最も望ましいのは、チョーク掻き取り部７の最大高さが１６０μｍの実施例２である。
【０１２５】
（別例）
なお、実施形態では梨地柄を挙げているが、本発明は、黒板として機能する壁紙ではあるが、壁紙として意匠性も重要な要素である。エンボス加工の版としては、室内装飾の観点から、多少筆記性や消去性が劣るとしても、目的によっては意匠性を優先して、梨地柄に替えて、例えば、木目板導管溝、石板表面凹凸、布表面テクスチュア、万線状溝などを採用することもできる。
【０１２６】
そのためには、エンボス柄の凸部には密接にチョーク掻き取り部７を形成するとともに、チョーク掻き取り部７が角張った形状のときには消去性が低下しないように開放した凹部を備えたチョーク保持部８を形成するとともに、その高低差を１００〜３４０μｍの範囲とすることが好ましい。
【０１２７】
（実施形態の作用・効果）
上記実施形態の壁紙によれば、以下のような効果を得ることができる。
（１）筆記性
本実施形態の壁紙ＷＰでは、黒板及び黒板塗料と同レベルの高い筆記性を示し、黒板の代用としてチョークＣＨによる文字や絵を容易に描くことができる。チョーク掻き取り部７の最大高さに比べ、その最大幅が１〜５倍となっており、チョーク掻き取り部７の形状が撓みにくく座屈しにくいため、チョークの筆圧を高く維持することで筆記性を高めている。さらに、合成樹脂層２は、発泡剤を調整して発泡倍率を低く、同様に可塑剤も調整して合成樹脂層２の硬度を高くして、チョークの筆圧を高めている。
【０１２８】
（２）視認性
また、本実施形態の壁紙ＷＰでは色彩を黒板と同様な色彩にすれば、黒板及び黒板塗料と同レベルの視認性を示し、チョークであっても壁に鮮明に文字や絵を描くことができる。
【０１２９】
（３）消去性
一方で、一旦チョークで書いた文字や絵は、通常の黒板ふきでも簡単にきれいに消去できる。さらに、防汚層３を有しているため、乾燥したあるいは湿らせたウエスで、完全に消去することができる。
【０１３０】
（４）耐摩耗性
防汚層３は、高い強度を有しているので、高い耐摩耗性を示す。さらに、チョーク掻き取り部７は略球面上の形状をしているため、チョークによる筆記や、消去するときに応力が集中しにくい。また、チョーク掻き取り部７の最大高さに比べ、その幅が１〜５倍となっており、撓みにくく座屈しにくいため、さらに耐摩耗性を高めている。さらに、合成樹脂層２は、発泡剤を調整して発泡倍率を低くしているため、耐摩耗性が高い。同様に可塑剤も調整して、耐久性を高めている。
【０１３１】
（５）意匠性
実施形態では、防汚層３は透明なものを採用しており、合成樹脂層２に自由に着色剤で色彩を付与したり、表面を印刷することで、従来の黒板にはない、自由な色彩を演出することができる。合成樹脂層２の表面に印刷したインクは、強度の高い透明な防汚層３に保護されるため、剥がれたり磨り減ったりすることがない。
【０１３２】
例えば、合成樹脂層に木目などの印刷もでき、インテリアに合わせた意匠でありながら、まるで木の板に、自由に文字や絵を筆記し消去できるように見える。
また、壁紙ＷＰ自体に、装飾性を持たせることも簡単であり、壁紙自体に予め黒板のような枠を描いたりすることも簡単である。
【０１３３】
また、エンボス模様で、表面に立体的な変化を付与することができ、質感を変化させた意匠的な効果も高い。
（６）柔軟性・加工性
従来の黒板壁紙とは異なり、柔軟性のある壁紙であるため、曲面からなる壁面に沿った黒板とすることもでき、下地の多少の凹凸も、吸収することができる。
【０１３４】
家具などにも、サイズに合わせて自由に切り貼りすることもできる。
板さえあれば、簡単に黒板を制作することができる。
（７）施工が容易
従来の黒板に比較すると、極めて軽量であり、重量物である黒板を支えるような下準備は不要である。また、接着剤で壁面に貼着するだけであるので、極めて簡単に設置できる。撤去や貼り直しも極めて簡単である。
【０１３５】
また、本実施形態の壁紙ＷＰの合成樹脂層２は、厚みがあり、多少の弾力や伸縮性も備えているため、黒板シートのように下地の高度の平面性が要求されないので、多少の下地の凹凸は許容される。
【０１３６】
（８）防火性・難燃性・耐熱性
実施形態の壁紙ＷＰの防火性能は、不燃性能の基準を満たすことができるので、内装材として使用箇所等の制限なく使用することが可能となる。
【０１３７】
（９）防汚性
防汚層３は、その素材から基本的な防汚性能を有し、水性・油性のマーカや、クレヨン、コーヒーや紅茶などで汚染されても、簡単に除去できる。そのため汚損しやすい黒板に替えて、キッチンや子供部屋などの黒板として好適に使用できる。
【０１３８】
（１０）耐衝撃性
本実施形態の壁紙では、表面の防汚層３は、高い耐衝撃性を有し、傷つきにくくなっており、キッチンや子供部屋などの黒板として安心して使用できる。
【０１３９】
（１１）経済性
通常の壁紙とコストは大きく変わらず、高価な黒板に比較すれば、極めて経済性が高い。短期間の仮設黒板としても低コストで使用できる。
【０１４０】
（１２）製造容易性
通常の壁紙の製造と同様にエンボス加工で一定の形状を形成するので、製造が容易で、製造コストも低い。
【符号の説明】
【０１４１】
１…裏打層、２…合成樹脂層、３…防汚層、４…接着層、５…エンボスローラ、５ａ…凹部、５ｂ…凸部、６…圧力ローラ、７…チョーク掻き取り部、８…チョーク保持部、９…鏨（工具）、ＣＨ…チョーク、ＷＰ…壁紙
【図１】
2017186690.tif 000003
【図２】
2017186690.tif 000004
【図３】
2017186690.tif 000005
【図４】
2017186690.tif 000006
【図５】
2017186690.tif 000007
【図６】
2017186690.tif 000008
【図７】
2017186690.tif 000009
【図８】
2017186690.tif 000010
【図９】
2017186690.tif 000011
【図１０】
2017186690.tif 000012
【図１１】
2017186690.tif 000013